(57)【要約】【課題】炭素繊維布帛の目開きや目曲がりによる強度低下及び電磁波シールド性の低下を抑えた炭素繊維布帛強化プラスチック成形品及びその成形品を製造するために適した炭素繊維布帛プリプレグを提供する。【解決手段】炭素繊維布帛に熱硬化性樹脂を含浸させた炭素繊維布帛プリプレグ２と、該炭素繊維布帛プリプレグ２の片面に貼着された金属箔３と、からなるプレス加工用炭素繊維布帛プリプレグ１及び該プレス加工用炭素繊維布帛プリプレグ１をプレス加工して賦形する炭素繊維布帛強化プラスチック成形品。【選択図】図１
2010150390.tif 000002
【特許請求の範囲】
【請求項１】
炭素繊維布帛に熱硬化性樹脂を含浸させた炭素繊維布帛プリプレグと、該炭素繊維布帛プリプレグの片面に貼着された金属箔と、からなることを特徴とするプレス加工用金属箔張り炭素繊維布帛プリプレグ。
【請求項２】
前記金属箔の厚さが１０〜１００μｍであることを特徴とする請求項１記載のプレス加工用金属箔張り炭素繊維布帛プリプレグ。
【請求項３】
前記金属箔が、ステンレス箔であることを特徴とする請求項１又は２記載のプレス加工用金属箔張り炭素繊維布帛プリプレグ。
【請求項４】
前記炭素繊維布帛プリプレグの厚さが１０〜２００μｍであることを特徴とする請求項１乃至３のいずれか１項記載のプレス加工用金属箔張り炭素繊維布帛プリプレグ。
【請求項５】
前記熱硬化性樹脂が、エポキシ樹脂組成物であることを特徴とする請求項１乃至４のいずれか１項記載のプレス加工用金属箔張り炭素繊維布帛プリプレグ。
【請求項６】
炭素繊維布帛プリプレグを金型に載置し、プレス加工して、炭素繊維布帛プリプレグに金型形状を賦形した炭素繊維布帛強化プラスチック成形品であって、
前記炭素繊維布帛プリプレグが、請求項１乃至５のいずれか１項記載のプレス加工用金属箔張り炭素繊維布帛プリプレグであることを特徴とする炭素繊維布帛強化プラスチック成形品。
【発明の詳細な説明】
【技術分野】
【０００１】
本発明は、炭素繊維布帛を強化材として樹脂の中に複合させたプレス加工用炭素繊維布帛プリプレグ及び該炭素繊維布帛プリプレグをプレス加工した強化プラスチック成形品に関する。このような強化プラスチック成形品は、電子機器の部品、部材若しくは筐体、車両部材、航空機部材、建築部材等に好ましく用いられる。
【背景技術】
【０００２】
ノートパソコン、携帯電話、携帯情報端末に代表されるように携帯型電子機器の普及が進むにつれて、薄型で軽量の製品が、市場で強く要望されてきている。これに伴い、製品を構成する筐体や内部部材には、薄肉性、軽量性を有するとともに、高剛性を有することが要求されている。
【０００３】
携帯型電子機器の筐体には、比剛性が高く、軽量であるところからマグネシウム合金を成形したものが多く使用されている。また、車両部材においても、ボディや内装の軽量化、転がり抵抗の低減などの目的で、マグネシウム合金を成形した製品の使用が増えてきている（例えば、特許文献１、２等参照。）。
【０００４】
しかし、一般にマグネシウム合金を用いた成形品は、溶融させたマグネシウム合金を金型内に流し込む鋳造法によって製造されているため、薄型化には限界があった。そこで、より薄型・軽量化することを目的に炭素繊維を使用した電子機器の筐体が提案されてきている（例えば、特許文献３、４等参照）。
【特許文献１】特開２００８−０４９３７９号公報
【特許文献２】特開２００１−３３４３５６号公報
【特許文献３】特開２００５−１５０６６８号公報
【特許文献４】特開２００７−１１０１３８号公報
【発明の開示】
【発明が解決しようとする課題】
【０００５】
ところが、硬化した炭素繊維プリプレグは塑性降伏域を持たず完全弾性体として挙動するため、複雑形状の形成は困難であり、予め平板状に成形した炭素繊維強化プラスチック積層体をモールド部材に接着固定して使用されており、このため積層体にモールド部材を溶着固定するための孔をあける必要があるという問題があった（例えば、特許文献３参照。）。
【０００６】
また、炭素繊維プリプレグを使用した炭素繊維強化プラスチック成形品による筐体は携帯型電子機器等の用途に最適であるが、従来から使用されている炭素繊維強化プラスチック製筐休は複数枚の一方向引き揃え炭素繊維プリプレグの方向を組合せて構成しているため、厚さが厚くなると共にコスト増になっていた。
【０００７】
このため、炭素繊維布帛を使用したプリプレグによる筐体が検討されているが、電子機器用筐体の複雑形状に賦形した場合に（例えば、プレス加工等による成形）、製品形状の延ばされる部分を中心に炭素繊維の目が開く目開きや炭素繊維の目が曲がる目曲がりが発生するという問題があった。これは外観上の問題だけでなく、電磁シールド性にも悪影響を及ぼしていた。
【０００８】
そこで、本発明の目的は、炭素繊維布帛の目開きや目曲がりによる電磁波シールド性の低下を抑えた炭素繊維布帛強化プラスチック成形品及びその成形品を製造するために適した炭素繊維布帛プリプレグを提供することにある。
【課題を解決するための手段】
【０００９】
本発明者らは、鋭意検討した結果、炭素繊維布帛に熱硬化性樹脂を含浸し乾燥（セミキュア）させた後、片面に金属箔を張り付けた金属箔張り炭素布帛プリプレグが、金型を用いてプレス成形して賦形した際にも、炭素繊維布帛の目開きや目曲がりのない炭素繊維布帛プラスチック成形品の製造に適したものであることを見出し、本発明の完成に至ったものである。
【００１０】
すなわち、本発明のプレス加工用炭素繊維布帛プリプレグは、炭素繊維布帛に熱硬化性樹脂を含浸させた炭素繊維布帛プリプレグと、該炭素繊維布帛プリプレグの片面に貼着された金属箔と、からなることを特徴とするものである。
【００１１】
また、本発明の炭素繊維布帛強化プラスチック成形品は、炭素繊維布帛プリプレグを金型に載置し、プレス加工して、炭素繊維布帛プリプレグに金型形状を賦形した炭素繊維布帛強化プラスチック成形品であって、炭素繊維布帛プリプレグが、本発明の金属箔張り炭素繊維布帛プリプレグであることを特徴とするものである。
【発明の効果】
【００１２】
本発明のプレス加工用金属箔張り炭素繊維布帛プリプレグ及び炭素繊維布帛強化プラスチック成形品によれば、薄肉性、軽量性を有するとともに、高剛性を有する炭素繊維布帛強化プラスチック成形品が得られるだけでなく、電子機器用筐体等の複雑形状に賦形した場合でも繊維の目開きや目曲がりがなく、意匠性に優れ、電磁シールド性にも優れた筐体を提供することができる。
【発明を実施するための最良の形態】
【００１３】
以下、本発明のプレス加工用金属箔張り炭素繊維布帛プリプレグについて図面を参照しながら詳細に説明する。
【００１４】
図１は、本発明のプレス加工用金属箔張り炭素繊維布帛プリプレグの断面図を示したものである。このプレス加工用金属箔張り炭素繊維布帛プリプレグ１は、炭素繊維布帛プリプレグ２と、その片面に貼着された金属箔３と、から構成されるものである。
【００１５】
ここで、本発明に使用される炭素繊維布帛プリプレグ２は、炭素繊維布帛に熱硬化性樹脂を含浸し乾燥（セミキュア）させて得られるものである。ここで、炭素繊維布帛は、炭素繊維を原糸として用いた織布等の繊維製品のことをいい、炭素繊維強化プラスチック成形品に用いられるものであれば特に限定されるものではない。そして、このような炭素繊維を用いた炭素繊維布帛は、例えば、平織り、綾織、朱子織り等による織布を好ましく用いることができるものである。
【００１６】
ここで、炭素繊維布帛に用いる炭素繊維としては、この種の強化繊維として用いられるものであれば特に限定されるものではなく、例えば、ＰＡＮ系やピッチ系の炭素繊維が挙げられ、例えば、東レ株式会社製のトレカ系、東邦テナックス株式会社製の炭素繊維等が挙げられる。この炭素繊維の引張弾性率は、２３０ＧＰａ以上、好ましくは４００ＧＰａ以上のものであることが好ましい。
【００１７】
また、本発明の炭素繊維布帛プリプレグ２に使用される熱硬化性樹脂としては、エポキシ樹脂、フェノール樹脂、変性ポリイミド樹脂等を用いることができ、エポキシ樹脂を主成分とする樹脂組成物が好適に使用される。以下、エポキシ樹脂を用いた樹脂組成物の構成を例に挙げて説明する。
【００１８】
ここで用いるエポキシ樹脂組成物は、エポキシ樹脂、エポキシ樹脂用硬化剤、硬化促進剤等を必須成分とするものである。ここで、エポキシ樹脂としては、１分子中に２個以上のエポキシ基を有するエポキシ樹脂であれば特に限定されるものではなく、例えば、ビスフェノールＡ型エポキシ樹脂、ビスフェノールＦ型エポキシ樹脂、ノボラック型エポキシ樹脂、グリシジルエーテル型エポキシ樹脂、脂環式エポキシ樹脂、複素環型エポキシ樹脂、グリシジルエーテル系の変性エポキシ樹脂及びその臭素物等が挙げられ、これらは単独又は２種以上混合して使用することができる。
【００１９】
このとき、エポキシ樹脂用硬化剤としては、公知のエポキシ樹脂用の硬化剤を使用可能である。例えば、脂肪族アミン系硬化剤、脂環族アミン系硬化剤、芳香族アミン系硬化剤、酸無水物系硬化剤、フェノールノボラック、ジシアンジアミド、三フッ化硼素アミン錯塩等が例示され、これらは単独又は２種以上混合して使用することができる。
【００２０】
さらに、ここで用いるエポキシ樹脂用硬化促進剤としては、公知のエポキシ樹脂用の硬化促進剤を使用することができ、例えば、イミダゾール類、ＢＦ３錯体、３級アミン類、トリフェニルホスフィン等が挙げられ、これらは単独又は２種以上混合して使用することができる。
【００２１】
これらのエポキシ樹脂組成物における各成分は、それぞれ樹脂組成物中に、エポキシ樹脂が６０〜９６質量％、エポキシ樹脂用硬化剤が０．５〜３５質量％、エポキシ樹脂用硬化促進剤が０．０１〜５質量％であることが好ましい。
【００２２】
また、このエポキシ樹脂組成物のその他の成分として、エラストマー成分を配合することにより、金属箔との接着性や樹脂のフロー抑制に有効である。エラストマー成分の配合量はエポキシ樹脂１００質量部に対して１〜５０質量部であることが好ましく、１０〜３０質量部であることがより好ましい。
【００２３】
エラストマーは、常温でゴム状弾性を有するものであればよく、例えば、アクリロニトリルブタジエンゴム、カルボキシル基含有アクリロニトリルブタジエンゴム、ビニル基含有アクリロニトリルブタジエンゴム、ブタジエンゴム、アクリロニトリルブタジエンゴム、カルボキシル基含有アクリロニトリルブタジエンゴム等が挙げられ、これらは単独又は２種以上混合して使用することができる。
【００２４】
そして、上記した各成分をメチルエチルケトン／セロソルブ、メチルエチルケトン／トルエン等の溶剤を用いて適宜希釈することによりエポキシ樹脂組成物を製造することができる。
【００２５】
このような樹脂組成物を用いたプリプレグの樹脂含有率については３０〜７０質量％が好ましい。樹脂分が３０質量％以下では、樹脂分が不足して、かすれた状態になり外観上好ましくない、また７０質量％以上では樹脂フローの制御が困難となるため目開きや目曲がりが発生する可能性が高く、適当ではない。
【００２６】
また、この炭素繊維布帛プリプレグ２は、所望の成形品を形成するための材料に要求される特性に応じて適宜選択すればよい。本願発明における効果を発揮するためには、プレス加工により成形され、得られた成形品の強度も十分に有するものであって、その厚さが１０〜２００μｍであることが好ましく、１００〜１６０μｍであることがより好ましい。また、このプリプレグの引張り強度は４００Ｎ／ｍｍ２以上であることが好ましい。
【００２７】
そして、本発明のプレス加工用金属箔張り炭素繊維布帛プリプレグ１は、上記のような炭素繊維布帛プリプレグ２の片面に金属箔３を貼着することにより構成されるものであり、この金属箔は金型とプリプレグ間の緩衝効果を果たし、成形ガイドとして繊維の織りを保持する作用を生じるものである。これによって、炭素繊維布帛プリプレグの加工の際に目曲がりや目開きを生じることがないようにすることができるものであり、このような作用を発揮するために金属箔には接着力、強度、伸びが求められる。
【００２８】
具体的には、金属箔と炭素繊維布帛プリプレグの接着力は０．２ｋＮ／ｍ以上、３ｋＮ／ｍ未満が好ましい。０．２ｋＮ／ｍ未満では、金属箔と炭素繊維布帛プリプレグとの間でズレや剥れが発生する可能性があるため、成形ガイドとして機能しなくなるおそれがあり、３ｋＮ／ｍ以上では金属箔と炭素繊維布帛プリプレグ間の接着力が強すぎて金型とプリプレグ間の緩衝作用が得られなくなるため好ましくない。また、金属箔の強度は、引っ張り強さが２５０Ｎ／ｍｍ２以上であることが好ましく、さらに好ましくは４００Ｎ／ｍｍ２以上である。引っ張り強さが２５０Ｎ／ｍｍ２より小さいと、炭素繊維の引っ張り応力により成形品に反りが発生するおそれがあるためである。さらに、金属箔の伸びは１０％以上であることが好ましい。伸びが１０％より小さいとプレス加工性に劣るため好ましくない。
【００２９】
この金属箔３の厚さは、金属箔の材質等によっても異なるが、通常１０〜１００μｍ、好ましくは１０〜５０μｍ、より好ましくは２０〜３０μｍの範囲であることが望ましい。金属箔の厚さが１００μｍを超える場合には、重量が増し、箔が肉厚化することで、薄型化、小型軽量化を達成するのが困難となる。その結果、薄型で小型軽量化を指向する利用者やメーカーの要望に十分に応えることができなくなるおそれがある。一方、金属箔の厚さは薄ければ薄いほど望ましいが１０μｍ未満の場合には、工業的に入手困難であることに加えて成形後の強度が十分でなくなるおそれもある。
【００３０】
また、この金属箔３としては、ステンレス箔、マグネシウム箔、チタン箔、ニッケル箔、亜鉛、リン青銅箔、冷間圧延鋼板（ＳＰＣＣ）箔等が挙げられ、ステンレス箔であることが強度、加工性の点で好ましく、さらに、そのなかでも光輝焼鈍処理を行ったステンレス箔はプレス加工時の加工性がよく、より好適に使用することができる。上記ステンレス箔の材質は、特に制限されるものではないが、圧延処理に用いるステンレス薄板として最も広く使用されており、さらに高強度を有してなる、ＳＵＳ３０４系、ＳＵＳ３１６系などのステンレス鋼を原板とし、その後に圧延加工を行って得られたものが望ましい。
【００３１】
上記金属箔は、さらにコロナ処理、易接着処理等の公知の手段を用いて炭素繊維布帛プリプレグの接着面側に表面処理を行い、接着性の改良を行なうことができる。上記表面処理としては、金属表面を改良する従来公知の処理としてブラスト処理、酸洗い、彫刻ロール転写等が利用できるほか、金属箔の表面に接着剤との密着性に優れた金属被膜や金属酸化物被膜を設けることも可能である。
【００３２】
本発明のプレス加工用金属箔張り炭素繊維布帛プリプレグ１は、上記で説明した炭素繊維布帛プリプレグと金属箔を熱圧着することによって製造することができる。熱圧着の方法としては、金属と樹脂とを圧着することができるものであれば特に限定されるものではなく、熱ラミネート、熱プレス等が好ましく挙げられる。例えば、熱ラミネート法を採用する場合は、ロール温度１００℃の熱ロールで圧力１ＭＰａの条件で好適に作成できる。
【００３３】
ここで、炭素繊維布帛プリプレグ２は、金型成形時の溶融粘度を調整するために予備硬化をしておいてもよい。このプリプレグの備える樹脂成分の溶融粘度は１０００〜１００００ポイズが好ましい。溶融粘度はフローテスター  ＣＦＴ１００Ｃ（株式会社島津製作所製、商品名）で１３０℃定温法における測定結果より求められる。
【００３４】
この溶融粘度が１０００ポイズより低いと樹脂のフローが大きく布帛の目開きや目曲がりが発生しやすくなってしまい、溶融粘度が１００００ポイズを超えるとプレス加工時の複雑な形状への追従性が悪くなる。
【００３５】
次に、炭素繊維布帛強化プラスチック成形品のプレス加工を用いた製造方法について、図２を参照しながら説明する。
【００３６】
まず、図２（ａ）に示したように、本発明の金属箔張り炭素繊維布帛プリプレグ１を金型４，５の固定側に載置する。次に、金型４，５を型締めし、型締め状態で３〜３００秒、好ましくは５〜１８０秒程度保持し、炭素繊維布帛プリプレグ１に金型形状を賦形する（図２（ｂ））。次に、可動側を０．１〜２．０ｍｍ、好ましくは０．５〜１．０ｍｍ程度後退させ、型締め圧を緩めた状態で、１０〜３００秒、好ましくは４０〜１８０秒程度保持してアニーリングを行う（図２（ｃ））。
【００３７】
ここで、金型表面温度は、プリプレグ樹脂の融点（一般に、７０℃〜１２０℃）を超える温度、好ましくは融点プラス５０〜７０℃程度に加熱されていることが肝要である。加熱硬化を終えたプレス成形品６は、金型２，３から取り外し、必要に応じてポストキュアを行った後、プレス成形の行われる環境下でさらに冷却し、トリミング型７により外形加工を行い、最終的な炭素繊維布帛強化プラスチック成形品８とする。
【００３８】
このように、プリプレグの表面に金属箔を有することの第１の利点は、炭素繊維布帛の目開きや目曲がりの抑制に効果があることである。炭素布帛を基材とするプリプレグを単独で使用し、金型を用いたプレス成形を行った場合、製品形状の延ばされる部分を中心に繊維の目開きや目曲がりといった現象が発生することが問題となっており、金属箔の存在がこれを抑制できるものである。
【００３９】
本発明によれば、金属箔の存在により、炭素繊維布帛強化プラスチック成形品を製造する際に、炭素繊維布帛プリプレグはその張りを保った状態で金型に載置され、プレス成形時における基材の局所的な変形が抑制される。このため、成形時に、炭素繊維布帛プリプレグを金型の型面に沿って均一に賦形させることができる。これにより、繊維目が開くことが抑制され、成形品の見栄えを向上することができる。
【００４０】
そして、プリプレグの表面に金属箔を有することの第２の利点は、電磁シールド性に優れていることにある。
【００４１】
ＫＥＣ法による電磁シールド性評価の結果、金属箔を使用した場合、１ＧＨｚでは６０ｄＢ以上のシールド性が得られるが、炭素繊維布帛単独では５０ｄＢ程度である。本発明の構成では８０ｄＢ以上のシールド性が得られるため、高周波ノイズ耐性の良好な筐体を得ることができる。また、炭素繊維布帛の目曲がりや目開きがあると、電磁波の漏洩によりシールド性が劣る傾向にあるが、本発明による成形方法によれば、線維目が開くことが抑制されるため、より好適なシールド性を有する成形品を得ることができる。
【００４２】
さらに、プリプレグの表面に金属層を有することの第３の利点は、筐体組み付け時に有用なボスの付加が可能であることにある。はんだ付けをはじめとする溶接技術を適用することにより、成形品の内側に組み付け用のボスを付加する事が可能となり、筐休の組み立てが容易になる。
【００４３】
さらに、本発明では、プレス加工により筐体を一体的に成形できるので、従来のように、炭素繊維強化プラスチック積層体にモールド部材を溶着固定するための孔をあける必要がなくなり、作業性が向上し、筐体の厚さも薄く加工できるという利点もある。
【実施例】
【００４４】
以下、本発明を実施例及び比較例により説明する。なお、本発明はこれらの実施例によって限定されるものではない。
【００４５】
（参考例１）
［炭素繊維布帛プリプレグの作成］
カルボキシル基含有アクリロニトリルブタジエンゴムのニポール１０７２（日本ゼオン社製、商品名）  ３６質量部、臭素化ビスフェノールＡ型エポキシ樹脂のＹＤＢ−４００（東都化成社製、商品名；エポキシ当量４００）  １８．５質量部、臭素化ノボラック型エポキシ樹脂のＢＲＥＮ  Ｓ（日本化薬社製、商品名；エポキシ当量２８４）  １８．５質量部、４，４´−ジアミノジフェニルスルホン（アミン当量６２）  ６．９質量部、２−エチル−４−メチルイミダゾール  ０．２質量部、水酸化アルミニウム  ２０質量部及び老化防止剤のＮ，Ｎ´−ジ−２−ナフチル−ｐ−フェニレンジアミン  １質量部を、メチルエチルケトン／トルエン＝６／４の混合溶剤に溶解希釈し、これを炭素繊維布帛Ｗ−１１０３（東邦テナックス株式会社製、商品名）に含浸、１８０℃で３分間乾燥することで、樹脂質量比率４０％、厚さ１５０μｍの炭素繊維布帛プリプレグを製造した。
【００４６】
（実施例１）
ステンレス箔（ＳＵＳ３０４、厚さ５０μｍ）の表面に、参考例１で作成した炭素繊維布帛プリプレグ（厚さ１５０μｍ）と離型フィルム（サン・アルミニウム工業株式会社製、商品名：セパニウム）を重ね合わせ１２０℃の熱ロールを使用し、０．５ＭＰａでラミネーションをしてステンレス箔張り炭素繊維布帛プリプレグシートを製造した。
このプリプレグシートをステンレス箔の面を内側にして１５０℃に加熱した金型でプレス加工により長さ８０ｍｍ×幅５０ｍｍ×厚さ４ｍｍの携帯機器の蓋体を成形した。取り出し後、１５０℃で３０分の後硬化を行い、トリミング型にて外形加工を行い、炭素繊維布帛強化プラスチック成形品を製造した。
【００４７】
（実施例２）
ステンレス箔（ＳＵＳ４３０、厚さ５０μｍ）の表面に、参考例１で作成した炭素繊維布帛プリプレグ（厚さ１５０μｍ）と離型フィルム（サン・アルミニウム工業株式会社製、商品名：セパニウム）を重ね合わせ１２０℃の熱ロールを使用し、０．５ＭＰａでラミネーションをしてステンレス箔張り炭素繊維布帛プリプレグシートを作成した。このシートをステンレス箔の面を内側にして１５０℃に加熱した金型でプレス加工により長さ８０ｍｍ×幅５０ｍｍ×厚さ４ｍｍの携帯機器の蓋体を成形した。取り出し後、１５０℃で３０分の後硬化を行い、トリミング型にて外形加工を行い、炭素繊維布帛強化プラスチック成形品を製造した。
【００４８】
（比較例１）
参考例１で作成した炭素繊維布帛プリプレグ（厚さ１５０μｍ）と離型フィルム（サン・アルミニウム工業株式会社製、商品名：セパニウム）を表裏に重ね合わせて１５０℃に加熱した金型で実施例１と同形の携帯機器の蓋体を成形した。取り出し後、１５０℃で３０分の後硬化を行い、トリミング型にて外形加工を行い、炭素繊維布帛強化プラスチック成形品を製造した。
【００４９】
（比較例２）
炭素繊維布帛プリプレグを使用せずに、ステンレス箔（ＳＵＳ４３０、厚さ５０μｍ）をプレス加工で実施例１と同形の携帯機器の蓋体を成形した。
【００５０】
（比較例３）
参考例１で作成した炭素繊維布帛プリプレグ（厚さ１５０μｍ）の繊維の一交点に隙間を開け、擬似的に目開き形状として、ステンレス箔（ＳＵＳ３０４、厚さ５０μｍ）の表面に、離形フィルム（セパニウム、サンアルミニウム社製品）を重ね合わせ１２０℃の熱ロールを使用し、０．５ＭＰａでラミネーションをしてステンレス箔張り炭素繊維布帛プリプレグシートを作成した。
【００５１】
実施例及び比較例で製造された炭素繊維布帛強化プラスチック成形品について、その目曲がり及び目開きによる外観観察と、シールド性について試験を行い、評価を行った。その評価結果を表１に示した。
【００５２】
【表１】
2010150390.tif 000003
【００５３】
（評価方法）
外観：織り目の曲がり度合い及び開き度合いを目視にて下記基準により評価した。
目曲がり：１０ｃｍ長に対して生じたズレが３ｍｍ以上を×、３ｍｍ未満を○とした。
目開き：繊維間が繊維の幅以上の空隙を生じていた場合を×、繊維の幅より小さい場合は○とした。
シールド性：ＫＥＣ法（関西電子振興センターの定める近傍電界に対するシールド効果の測定方法）による、１ＧＨｚにおける電磁波の減衰度を測定した。なお、図５は、実施例及び比較例の炭素繊維布帛プリプレグ又はステンレス箔におけるシールド性（減衰性能）を示した図である。この図５において、実施例２の減衰性能は、実施例１の結果と重なるため省略した。
【００５４】
以上の結果から、本発明のプレス加工用炭素繊維布帛プリプレグが、炭素繊維布帛強化プラスチック成形品の加工において、炭素繊維の目曲がりや目開きを効果的に抑制することができ、また、シールド性にも優れたものであることがわかった。
【図面の簡単な説明】
【００５５】
【図１】本発明の金属箔張り炭素繊維布帛プリプレグの断面図である。
【図２】本発明の成形品の製造工程を示した図である。
【図３】実施例における目曲がりの判定基準を示した図である。
【図４】実施例における目開きの判定基準を示した図である。
【図５】実施例及び比較例における周波数とシールド性（減衰性能）との関係を示した図である。
【符号の説明】
【００５６】
１…プレス加工用金属箔張り炭素繊維布帛プリプレグ、２炭素繊維布帛プリプレグ、３…金属箔、４…上型、５…下型、６…プレス成形品、７…トリミング型、８…炭素繊維布帛強化プラスチック成形品
【図１】
2010150390.tif 000004
【図２】
2010150390.tif 000005
【図３】
2010150390.tif 000006
【図４】
2010150390.tif 000007
【図５】
2010150390.tif 000008